(57)【要約】【課題】  従来の手法では解決できなかった、各種成形方法や工程に対応した粘度特性を示すポリエステルエラストマー樹脂組成物を達成することを課題とする。【解決手段】  溶液粘度２．３〜２．８を示す熱可塑性ポリエステルエラストマー［Ａ］と可塑剤［Ｂ］の割合が、下記式１を満たすポリエステルエラストマー樹脂組成物であり、１８０℃、６ｒｐｍで１秒後の伸長粘度が１０００００Ｐａ・ｓ〜１００００００Ｐａ・ｓであることを特徴とするポリエステルエラストマー樹脂組成物。（式１）      ０．０１≦Ｗ（Ｂ）／Ｗ（Ａ）≦０．１（式１において、Ｗ（Ｂ）／Ｗ（Ａ）は、ポリエステルエラストマー樹脂組成物中の、可塑剤［Ｂ］／熱可塑性ポリエステルエラストマー［Ａ］の質量割合である。）【選択図】なし【特許請求の範囲】
【請求項１】
溶液粘度２．３〜２．８を示す熱可塑性ポリエステルエラストマー［Ａ］と可塑剤［Ｂ］の割合が、下記式１を満たすポリエステルエラストマー樹脂組成物であり、１８０℃、６ｒｐｍで１秒後の伸長粘度が１０００００Ｐａ・ｓ〜１００００００Ｐａ・ｓであることを特徴とするポリエステルエラストマー樹脂組成物。
（式１）    ０．０１≦Ｗ（Ｂ）／Ｗ（Ａ）≦０．１
（式１において、Ｗ（Ｂ）／Ｗ（Ａ）は、ポリエステルエラストマー樹脂組成物中の、可塑剤［Ｂ］／熱可塑性ポリエステルエラストマー［Ａ］の質量割合である。）
【請求項２】
２３０℃、２１６０ｇにおけるメルトフローインデックスの値が２〜１０ｇ／１０ｍｉｎであることを特徴とする請求項１記載のポリエステルエラストマー樹脂組成物。
【請求項３】
前記Ｗ（Ｂ）／Ｗ（Ａ）が、下記式２を満たす請求項１または２に記載のポリエステルエラストマー樹脂組成物。
（式２）    ０．０２≦Ｗ（Ｂ）／Ｗ（Ａ）≦０．０８
【請求項４】
熱可塑性ポリエステルエラストマー［Ａ］が芳香族ジカルボン酸と低分子量グリコールからなるハードセグメントと、芳香族ジカルボン酸とポリ（オキシテトラメチレン）グリコールからなるソフトセグメントとを構成成分とすることを特徴とする請求項１〜３のいずれかに記載のポリエステルエラストマー樹脂組成物。
【発明の詳細な説明】
【技術分野】
【０００１】
本発明は、射出成形などの成形に用いられるポリエステルエラストマー樹脂組成物に関する。特に、電気部品や家電製品、自動車部品や工業部材に用いられ、耐屈曲疲労性に優れるポリエステルエラストマー樹脂組成物に関する。
【背景技術】
【０００２】
リサイクル性の環境面、耐屈曲疲労性の性能面、そして生産性のコスト面における優位性から従来のゴムの代替として熱可塑性エラストマーが活用されている。その用途は幅広く、それに伴い樹脂に求められる性能も柔軟性、高耐熱性、高耐屈曲疲労性などの組合せが多岐に渡る。
【０００３】
熱可塑性ポリエステルエラストマー樹脂の成形方法としてはインジェクション、押出し成形、ブロー成形があげられる。さらにブロー成形にはダイレクトブロー成形、インジェクションブロー成形、延伸ブロー成形、多層ブロー成形と様々な手法がある。
【０００４】
熱可塑性ポリエステルエラストマー樹脂は、その成形方法に応じて要求される粘度特性が異なる。例えばインジェクションでは高せん断速度での十分な流動性を示す低粘度特性が要求され、押出し成形では固化までの間に十分な形状保持性を示す高粘度特性が要求される。
【０００５】
しかしながら様々な手法があるブロー成形では、一つの成形の中で工程に応じた粘度特性が必要となる。例えばインジェクションブロー成形の場合はインジェクションでパリソンを成形し、後にパリソンを熱してブロー成形を施す。つまりインジェクションによるパリソン成形時には、十分な流動性を示す低粘度特性が要求され、ブロー時にはパリソン形状保持のための高粘度特性が要求される。従来の熱可塑性ポリエステルエラストマー樹脂の固有粘度によって調節された粘度特性では、高粘度特性と低粘度特性の両立は困難であった。
【０００６】
粘度特性を調節する手法としては固有粘度の高い高重合度熱可塑性ポリエステルエラストマー樹脂を用いる方法、分岐を有する熱可塑性ポリエステルエラストマー樹組を用いる方法、更に熱可塑性ポリエステルエラストマー樹脂に対してイソシアネート化合物、エポキシ化合物の如き分岐剤を配合することなどが公知であるが、どれも高粘度特性と低粘度特性の両立を達成するものではない。
【０００７】
熱可塑性ポリエステルエラストマーへの粘度特性付与の方法として、そのほかに可塑剤の使用がある。例えば特許文献１では流動性付与のために可塑剤が用いられているが、ブロー成形時の高粘度特性については触れられていない。
【先行技術文献】
【特許文献】
【０００８】
【特許文献１】特開２００８−０３１４０８
【発明の概要】
【発明が解決しようとする課題】
【０００９】
従来の手法では解決できなかった、各種成形方法や工程に対応した粘度特性を示す熱可塑性ポリエステルエラストマー樹脂組成を達成することを課題とする。特に成形品加熱字時には高粘度特性を示し、高せん断速度では十分な流動性を示すことを目的とする。
【課題を解決するための手段】
【００１０】
前記課題を解決するため、本発明者らは鋭意、研究、検討した結果、遂に本発明を完成するに到った。つまり、本発明は、溶液粘度２．３〜２．８を示す熱可塑性ポリエステルエラストマー［Ａ］と可塑剤［Ｂ］の割合が、下記式１を満たすポリエステルエラストマー樹脂組成物であり、１８０℃、６ｒｐｍで１秒後の伸長粘度が１０００００Ｐａ・ｓ〜１００００００Ｐａ・ｓであることを特徴とするポリエステルエラストマー樹脂組成物である。
（式１）    ０．０１≦Ｗ（Ｂ）／Ｗ（Ａ）≦０．１
（式１において、Ｗ（Ｂ）／Ｗ（Ａ）は、ポリエステルエラストマー樹脂組成物中の、可塑剤［Ｂ］／熱可塑性ポリエステルエラストマー［Ａ］の質量割合である。）
【００１１】
この場合において、２３０℃、２１６０ｇにおけるメルトフローインデックスの値が２〜１０ｇ／１０ｍｉｎであることが好ましい。
この場合において、前記Ｗ（Ｂ）／Ｗ（Ａ）が、下記式２を満たすことが好ましい。
（式２）    ０．０２≦Ｗ（Ｂ）／Ｗ（Ａ）≦０．０８
【００１２】
この場合において、熱可塑性ポリエステルエラストマー［Ａ］が芳香族ジカルボン酸と低分子量グリコールからなるハードセグメントと、芳香族ジカルボン酸とポリ（オキシテトラメチレン）グリコールからなるソフトセグメントとを構成成分とすることが好ましい。
【発明の効果】
【００１３】
［Ａ］及び［Ｂ］を（式１）の割合で混合されることで、高せん断速度時には可塑剤［Ｂ］による十分な流動性を示し、成形品加熱時は熱可塑性ポリエステルエラストマー［Ａ］の持つ固有粘度による形状保持性を示す利点を持つ。
【発明を実施するための形態】
【００１４】
以下、本発明について詳細に説明する。
（熱可塑性ポリエステルエラストマー［Ａ］）
本発明にかかる熱可塑性ポリエステルエラストマー［Ａ］は、ハードセグメントとソフトセグメントから構成される。ハードセグメントは、芳香族ジカルボン酸と低分子量グリコールからなるポリエステルが好ましい。ソフトセグメントは、芳香族ジカルボン酸とポリ（オキシテトラメチレン）グリコールからなることが好ましい。
【００１５】
本発明にかかる熱可塑性ポリエステルエラストマー［Ａ］において、ハードセグメントのポリエステルを構成する芳香族ジカルボン酸は、通常の芳香族ジカルボン酸が広く用いられ、特に限定されないが、主たる芳香族ジカルボン酸としてはテレフタル酸又はナフタレンジカルボン酸であることが望ましい。その他の酸成分としては、ジフェニルジカルボン酸、イソフタル酸、５−ナトリウムスルホイソフタル酸などの芳香族ジカルボン酸、シクロヘキサンジカルボン酸、テトラヒドロ無水フタル酸などの脂環族ジカルボン酸、コハク酸、グルタル酸、アジピン酸、アゼライン酸、セバシン酸、ドデカン二酸、ダイマー酸、水添ダイマー酸などの脂肪族ジカルボン酸などが挙げられる。これらは樹脂の融点を大きく低下させない範囲で用いられ、その量は全酸成分の３０モル％未満、好ましくは２０モル％未満である。
【００１６】
また、本発明にかかる熱可塑性ポリエステルエラストマー［Ａ］において、ハードセグメントのポリエステルを構成する低分子量グリコールは、一般の脂肪族又は脂環族ジオールが広く用いられ、特に限定されないが、主として炭素数２〜８のアルキレングリコール類であることが望ましい。具体的にはエチレングリコール、１，３−プロピレングリコール、１，４−ブタンジオール、１，６−ヘキサンジオール、１，４−シクロヘキサンジメタノール、ダイマーグリコールなどが挙げられる。エチレングリコール、１，４−ブタンジオール、１，４−シクロヘキサンジメタノール、ダイマーグリコーが好ましく、特に１，４−ブタンジオールが好ましい。
【００１７】
上記のハードセグメントのポリエステルを構成する成分としては、ブチレンテレフタレート単位あるいはブチレンナフタレート単位よりなるものが物性、成形性、コストパフォーマンスの点より好ましい。
【００１８】
また、本発明に用いられる熱可塑性ポリエステルエラストマー［Ａ］におけるハードセグメントを構成するポリエステルとして好適な芳香族ポリエステルは、通常のポリエステルの製造法に従って容易に得ることができる。また、かかるポリエステルは、数平均分子量５００００〜１０００００を有しているものが望ましい。
【００１９】
また、本発明に用いられる熱可塑性ポリエステルエラストマー［Ａ］におけるソフトセグメントを構成する成分として好ましいポリ（オキシテトラメチレン）グリコールの数平均分子量は、下記する理由により、５００〜１５００のものが望ましい。好ましい下限は６００、より好ましくは８００である。本発明の特性を損なわない範囲で、ソフトセグメントの一部として、他のポリ（オキシアルキレン）グリコールや脂肪族ポリエステルグリコール等を用いても良い。
【００２０】
本発明にかかる熱可塑性ポリエステルエラストマー［Ａ］は、ハードセグメントとソフトセグメントを反応させて得られるものである。ソフトセグメントの重量比率は、エラストマー性能を発現できる５〜８０重量％が好ましく、また４０〜６０重量％がより好ましい。上記反応は、反応温度、触媒濃度、反応時間の組み合わせを任意に決定して行なうことができる。すなわち、反応条件は、用いるハードセグメント及びソフトセグメントの種類及び量比、用いる装置の形状、攪拌状況などの種々の要因によってその適正値が変化する。
【００２１】
本発明に用いられる熱可塑性ポリエステルエラストマー［Ａ］は、少量に限り三官能以上のポリカルボン酸、ポリオールを含んでもよい。例えば無水トリメリット酸、ベンゾフェノンテトラカルボン酸、トリメチロールプロパン、グリセリンなどを使用できる。
【００２２】
熱可塑性ポリエステルエラストマー［Ａ］の溶液粘度は、２．３〜２．８ｄｌ／ｇである必要がある。［Ａ］の溶液粘度は、２．４〜２．８ｄｌ／ｇが好ましく、２．５〜２．７ｄｌ／ｇがより好ましい。溶液粘度は、後記する実施例の項目で説明する方法により測定されるものである。溶液粘度が２．３未満では加熱時に形状を保持することが難しく、２．８超では可塑剤［Ｂ］による流動性付与の効果が著しく低下する。
【００２３】
次に本発明にかかる熱可塑性ポリエステルエラストマー［Ａ］を得る方法としては、公知の任意の方法を採用することができる。例えば、溶融重合法、溶液重合法、固相重合法などいずれも適宜用いられる。溶融重合法の場合、エステル交換法でも直接重合法であってもよい。樹脂の粘度を向上させるため、溶融重合後に固相重合を行うことはもちろん望ましいことである。
反応に用いる触媒としては、アンチモン触媒、ゲルマニウム触媒、チタン触媒が良好である。特にチタン触媒が好ましく、詳しくはテトラブチルチタネート、テトラメチルチタネートなどのテトラアルキルチタネート、シュウ酸チタンカリなどのシュウ酸金属塩などが好ましい。またその他の触媒としては公知の触媒であれば特に限定はしないが、ジブチルスズオキサイド、ジブチルスズジラウリレートなどのスズ化合物、酢酸鉛などの鉛化合物が挙げられる。
【００２４】
（可塑剤［Ｂ］）
本発明において可塑剤［Ｂ］は熱可塑性ポリエステルエラストマーとの相溶性を損なわない限り以下の物を使用できる。フタル酸ジメチル、フタル酸ジエチル、フタル酸ジイソブチル、フタル酸ジ−２−エチルヘキシル等のフタル酸エステル、フタル酸ブチルベンジルエステル等のフタル酸混基エステル、コハク酸ジイソデシル、アジピン酸ジオクチル、セバシン酸ジオクチル等の脂肪族２塩基酸エステル、ジエチレングリコールジベンゾエート等のグリコールエステル、オレイン酸ブチル、アセチルリシノール酸メチル等の脂肪酸エステル、エポキシ化大豆油、エポキシ化アマニ油等のエポキシ可塑剤であり、その他、トリメリット酸トリオクチル、トリメリット酸トリ２−エチルヘキシル、エチルフタリルエチルグリコレート、ブチルフタリルブチルグリコレート、アセチルクエン酸トリブチル、塩素化パラフィン、ポリプロピレンアジペート、ポリエチレンセバケート、トリアセチン、トリブチリン、トルエンスルホンアミド、アルキルベンゼン、ビフェニル、部分水添ターフェニル、ショウノウ等を挙げることができる。
【００２５】
（ポリエステルエラストマー樹脂組成物）
本発明において、ポリエステルエラストマー樹脂組成物とは、前記熱可塑性ポリエステルエラストマー［Ａ］と前記可塑剤［Ｂ］を混合したものである。
本発明では、可塑剤［Ｂ］／熱可塑性ポリエステルエラストマー［Ａ］の質量割合・Ｗ（Ｂ）／Ｗ（Ａ）が、以下の（式１）を満たす必要がある。
（式１）    ０．０１≦Ｗ（Ｂ）／Ｗ（Ａ）≦０．１
この範囲であれば成形品加熱時には十分な高粘度特性を示し、高せん断速度時では十分な流動性を示す。
なお、Ｗ（Ｂ）／Ｗ（Ａ）が、以下の（式２）を満たすことが好ましい。この範囲を満たすことで、高せん断速度時には可塑剤［Ｂ］による十分な流動性、成形品加熱時は熱可塑性ポリエステルエラストマー［Ａ］の持つ固有粘度による形状保持性の両方を高度に満足させることができる。
（式２）    ０．０２≦Ｗ（Ｂ）／Ｗ（Ａ）≦０．０８
【００２６】
本発明のポリエステルエラストマー樹脂組成物の１８０℃、６ｒｐｍで１秒後の伸長粘度が、１０００００Ｐａ・ｓ〜１００００００Ｐａ・ｓである必要がある。伸長粘度は、後記する実施例の項目で説明する方法により測定されるものである。伸張粘度が１０００００Ｐａ・ｓ未満の場合、ブロー時の賦型性が著しく低下し、１００００００Ｐａ・ｓ超の場合は形状を保持することが難しい。
【００２７】
本発明のポリエステルエラストマー樹脂組成物の２３０℃、２１６０ｇにおけるメルトフローインデックスの値が２〜１０ｇ／１０ｍｉｎであることが好ましい。メルトフローインデックスの値が２ｇ／１０ｍｉｎ未満である場合、高せん断速度時に十分な流動性を得ることが出来ず、１０ｇ／１０ｍｉｎ超である場合、成形品加熱時に十分な形状保持性を得ることが出来ない。
【００２８】
さらに、本発明に用いられる熱可塑性ポリエステルエラストマーまたは、ポリエステルエラストマー樹脂組成物には、目的に応じて種々の添加剤を配合して組成物を得ることができる。添加剤としては、公知のヒンダードフェノール系、硫黄系、燐系、アミン系の酸化防止剤、ヒンダードアミン系、トリアゾール系、ベンゾフェノン系、ベンゾエート系、ニッケル系、サリチル系などの光安定剤、帯電防止剤、滑剤、過酸化物などの分子調整剤、エポキシ系化合物、イソシアネート系化合物、カルボジイミド系化合物などの反応基を有する化合物、金属不活性剤、有機及び無機系の核剤、中和剤、制酸剤、防菌剤、蛍光増白剤、充填剤、難燃剤、難燃助剤、有機及び無機系の顔料などを添加することができる。
【００２９】
本発明に用いられる熱可塑性ポリエステルエラストマーまたは、ポリエステルエラストマー樹脂組成物に配合することができるヒンダードフェノール系酸化防止剤としては、３，５−ジ−ｔ−ブチル−４−ヒドロキシ−トルエン、ｎ−オクタデシル−β−（４’−ヒドロキシ−３’，５’−ジ−ｔ−ブチルフェニル）プロピオネート、テトラキス〔メチレン−３−（３’，５’−ジ−ｔ−ブチル−４’−ヒドロキシフェニル）プロピオネート〕メタン、１，３，５−トリメチル−２，４，６−トリス（３，５−ジ−ｔ−ブチル−４−ヒドロキシベンジル）ベンゼン、カルシウム（３，５−ジ−ｔ−ブチル−４−ヒドロキシ−ベンジル−モノエチル−ホスフェート）、トリエチレングリコール−ビス〔３−（３−ｔ−ブチル−５−メチル−４−ヒドロキシフェニル）プロピオネート〕、ペンタエリスリチル−テトラキス〔３−（３，５−ジ−ｔ−ブチルアニリノ）−１，３，５−トリアジン、３，９−ビス〔１，１−ジメチル−２−｛β−（３−ｔ−ブチル−４−ヒドロキシ−５−メチルフェニル）プロピオニルオキシ｝エチル〕２，４，８，１０−テトラオキサスピロ〔５，５〕ウンデカン、ビス〔３，３−ビス（４’−ヒドロキシ−３’−ｔ−ブチルフェニル）酪酸〕グリコールエステル、トリフェノール、２，２’−エチリデンビス（４，６−ジ−ｔ−ブチルフェノール）、Ｎ，Ｎ’−ビス〔３−（３，５−ジ−ｔ−ブチル−４−ヒドロキシフェニル）プロピオニル〕ヒドラジン、２，２’−オキサミドビス〔エチル−３−（３，５−ジ−ｔ−ブチル−４−ヒドロキシフェニル）プロピオネート〕、１，１，３−トリス（３’，５’−ジ−ｔ−ブチル−４’−ヒドロキシベンジル）−Ｓ−トリアジン−２，４，６（１Ｈ，３Ｈ，５Ｈ）−トリオン、１，３，５−トリス（４−ｔ−ブチル−３−ヒドロキシ−２，６−ジメチルベンジル）イソシアヌレート、３，５−ジ−ｔ−ブチル−４−ヒドロキシヒドロシンナミックアヒドトリエステルウイズ−１，３，５−トリス（２−ヒドロキシエチル）−Ｓ−トリアジン−２，４，６（１Ｈ，３Ｈ，５Ｈ）、Ｎ，Ｎ−ヘキサメチレンビス（３，５−ジ−ｔ−ブチル−４−ヒドロキシ−ヒドロシンナアミド）、３，９−ビス〔２−｛３−（３−ｔ−ブチル−４−ヒドロキシ−５−メチルフェニル）プロピオニルオキシ｝−１，１−ジメチルエチル〕−２，４，８，１０−テトラオキサスピロ〔５．５〕ウンデカンなどを挙げることができる。
【００３０】
本発明に用いられる熱可塑性ポリエステルエラストマーまたは、ポリエステルエラストマー樹脂組成物に配合することができる硫黄系酸化防止剤としては、ジラウリル−３，３’−チオジプロピオン酸エステル、ジミリスチル−３，３’−チオジウロピオン酸エステル、ジステアリル−３，３’−チオジプロピオン酸エステル、ラウリルステアリル−３，３’−チオジプロピオン酸エステル、ジラウリルチオジプロピオネート、ジオクタデシルサルファイド、ペンタエリストリール−テトラ（β−ラウリル−チオプロピオネート）エステルなどを挙げることができる。
【００３１】
本発明に用いられる熱可塑性ポリエステルエラストマーまたは、ポリエステルエラストマー樹脂組成物に配合することができる燐系酸化防止剤としては、トリス（ミックスド、モノ及びジノリルフェニル）フォスファイト、トリス（２，３−ジ−ｔ−ブチルフェニル）フォスファイト、４，４’−ブチリデン−ビス（３−メチル−６−ｔ−ブチルフェニル−ジ−トリデシル）フォスファイト、１，１，３−トリス（２−メチル−４−ジ−トリデシルホスファイト−５−ｔ−ブチルフェニル）ブタン、トリス（２，４−ジ−ｔ−ブチルフェニル）フォスファイト、ビス（２，４−ジ−ｔ−ブチルフェニル）ペンタエリスリトール−ジ−フォスファイト、テトラキス（２，４−ジ−ｔ−ブチルフェニル）−４，４’−ビフェニレンフォスファナイト、ビス（２，６−ジ−ｔ−ブチル−４−メチルフェニル）ペンタエリストール−ジ−フォスファイト、テトラキス（２，４−ジ−ｔ−ブチルフェニル）４，４’−ビフェニレンジホスフォナイト、トリフェニルホスファイト、ジフェニルデシルホスファイト、トリデシルホスファイト、トリオクチルホスファイト、トリドデシルホスファイト、トリオクタデシルフォスファイト、トリノニルフェニルホスファイト、トリドデシルトリチオホスファイトなどを挙げることができる。
【００３２】
本発明に用いられる熱可塑性ポリエステルエラストマーまたは、ポリエステルエラストマー樹脂組成物に配合することができるアミン系酸化防止剤としては、Ｎ，Ｎ−ジフェニルエチレンジアミン、Ｎ，Ｎ−ジフェニルアセトアミジン、Ｎ，Ｎ−ジフェニルフルムアミジン、Ｎ−フェニルピペリジン、ジベンジルエチレンジアミン、トリエタノールアミン、フェノチアジン、Ｎ，Ｎ’−ジ−ｓｅＣ−ブチル−ｐ−フェニレンジアミン、４，４’−テトラメチル−ジアミノジフェニルメタン、Ｐ，Ｐ’−ジオクチル−ジフェニルアミン、Ｎ，Ｎ’−ビス（１，４−ジメチル−ペンチル）−ｐ−フェニレンジアミン、フェニル−α−ナフチルアミン、フェニル−β−ナフチルアミン、４，４’−ビス（４−α，α−ジメチル−ベンジル）ジフェニルアミンなどのアミン類及びその誘導体やアミンとアルデヒドの反応生成物、アミンとケトンの反応生成物から挙げることができる。
【００３３】
本発明に用いられる熱可塑性ポリエステルエラストマーまたは、ポリエステルエラストマー樹脂組成物に配合することができるベンゾフェノン系、ベンゾトリアゾール系、トリアゾール系、ニッケル系、サリチル系光安定剤としては、２，２’−ジヒドロキシ−４−メトキシベンゾフェノン、２−ヒドロキシ−４−ｎ−オクトキシベンゾフェノン、ｐ−ｔ−ブチルフェニルサリシレート、２，４−ジ−ｔ−ブチルフェニル−３，５−ジ−ｔ−ブチル−４−ヒドロキシベンゾエート、２−（２’−ヒドロキシ−５’−メチルフェニル）ベンゾトリアゾール、２−（２’−ヒドロキシ−３’，５’−ジ−ｔ−アミル−フェニル）ベンゾトリアゾール、２−〔２’−ヒドロキシ−３’、５’−ビス（α，α−ジメチルベンジルフェニル）ベンゾトリアゾール、２−（２’−ヒドロキシ−３’−ｔ−ブチル−５’−メチルフェニル）−５−クロロベンアゾトリアゾール、２−（２’−ヒドロキシ−３’，５’−ジ−ｔ−ブチルフェニル）−５−クロロベンゾチリアゾール、２，５−ビス−〔５’−ｔ−ブチルベンゾキサゾリル−（２）〕−チオフェン、ビス（３，５−ジ−ｔ−ブチル−４−ヒドロキシベンジル燐酸モノエチルエステル）ニッケル塩、２−エトキシ−５−ｔ−ブチル−２’−エチルオキサリックアシッド−ビス−アニリド８５〜９０％と２−エトキシ−５−ｔ−ブチル−２’−エチル−４’−ｔ−ブチルオキサリックアシッド−ビス−アニリド１０〜１５％の混合物、２−〔２−ヒドロキシ−３，５−ビス（α，α−ジメチルベンジル）フェニル〕−２Ｈ−ベンゾトリアゾール、２−エトキシ−２’−エチルオキサザリックアシッドビスアニリド、２−〔２’−ヒドロオキシ−５’−メチル−３’−（３’’，４’’，５’’，６’’−テトラヒドロフタルイミド−メチル）フェニル〕ベンゾトリアゾール、ビス（５−ベンゾイル−４−ヒドロキシ−２−メトキシフェニル）メタン、２−（２’−ヒドロキシ−５’−ｔ−オクチルフェニル）ベンゾトリアゾール、２−ヒドロキシ−４−ｉ−オクトキシベンゾフェノン、２−ヒドロキシ−４−ドデシルオキシベンゾフェノン、２−ヒドロキシ−４−オクタデシルオキシベンゾフェノン、サリチル酸フェニルなどの光安定剤を挙げることができる。
【００３４】
本発明に用いられる熱可塑性ポリエステルエラストマーまたは、ポリエステルエラストマー樹脂組成物に配合することができる充填剤としては、酸化マグネシウム、酸化アルミニウム、酸化珪素、酸化カルシウム、酸化チタン（ルチル型、アナターゼ型）、酸化クロム（三価）、酸化鉄、酸化亜鉛、シリカ、珪藻土、アルミナ繊維、酸化アンチモン、バリウムフェライト、ストロンチウムフェライト、酸化ベリリウム、軽石、軽石バルーンなどの酸化物や水酸化マウネシウム、水酸化アルミニウム、塩基性炭酸マグネシウムなどの塩基性物又は水酸化物又は、炭酸マグネシウム、炭酸カルシウウム、炭酸バリウム、炭酸アンモニウム、亜硫酸カルシウム、ドロマイト、ドーソナイトなどの炭酸塩又は、硫酸カルシウム、硫酸バリウム、硫酸アンモニウム、亜硫酸カルシウム、塩基性硫酸マグネシウムなどの（亜）硫酸塩又は、珪酸ナトリウム、珪酸マグネシウム、珪酸アルミニウム、珪酸カリウム、珪酸カルシウム、タルク、クレー、マイカ、アスベスト、ガラス繊維、モンモリナイト、ガラスバルーン、ガラスビーズ、ペントナイトなどの珪酸塩又は、カオリン（陶土）、パーライト、鉄粉、銅粉、鉛粉、アルミニウム粉、タングステン粉、硫化モリブデン、カーボンブラック、ボロン繊維、炭化珪素繊維、黄銅繊維、チタン酸カリウム、チタン酸ジルコン酸鉛、硼酸亜鉛、硼酸アルミニウム、メタ硼酸バリウム、硼酸カルシウム、硼酸ナトリウムなどを挙げることができる。
【００３５】
本発明に用いられる熱可塑性ポリエステルエラストマーまたは、ポリエステルエラストマー樹脂組成物に配合することができる難燃助剤としては、三酸化アンチモン、四酸化アンチモン、五酸化アンチモン、ピロアンチモン酸ソーダ、二酸化錫、メタ硼酸亜鉛、水酸化アルミニウム、水酸化マグネシウム、酸化ジルコニウム、酸化モリブデン、赤燐系化合物、ポリリン酸アンモニウム塩、メラミンシアヌレート、四フッ化エチレンなどが挙げられる。
【００３６】
本発明に用いられる熱可塑性ポリエステルエラストマーまたは、ポリエステルエラストマー樹脂組成物に配合することができるトリアジン基を有する化合物及び／又はその誘導体としては、メラミン、メラミンシアヌレート、燐酸メラメン、スルファミン酸グアニジンなどが挙げられる。
【００３７】
本発明に用いられる熱可塑性ポリエステルエラストマーまたは、ポリエステルエラストマー樹脂組成物に配合することができる燐化合物の無機系燐化合物としては、赤燐系化合物、ポリリン酸アンモニウム塩などが挙げられる。赤燐系化合物としては、赤燐に樹脂をコートしたもの、アルミニウムとの複合化合物などが挙げられる。有機系燐化合物としては、燐酸エステル、燐酸メラミンなどが挙げられる。燐酸エステルとしては、ホスフェート類、ホスホネート類、ホスフィネート類のトリメチルホスフェート、トリエチルフォスフェート、トリブチルフォスフェート、トリオクチルホスフェート、トリオクチルフォスフィート、トリブトキシエチルフォスフェート、オクチルジフェニルフォスフェート、トリクレジルホスフェート、クレジルジフェニルフォスフェート、トリフェニルフォスフェート、トリキシレニルフォスフェート、トリス・イソプロピルフェニルフォスフェート、ジエチル−Ｎ，Ｎ−ビス（２−ヒドロキシエチル）アミノメチルホスホネート、ビス（１，３−フェニレンジフェニル）ホスフェート、芳香族縮合燐酸エステルの１，３−〔ビス（２，６−ジメチルフェノキシ）ホスフェニルオキシ〕ベンゼン、１，４−〔ビス（２，６−ジメチルフェノキシ）ホスフェニルオキシ〕ベンゼンなどが耐加水分解や熱安定性、難燃性から好ましい。
【００３８】
これらの添加物の配合方法としては、加熱ロール、押出機、バンバリミキサーなどの混練機を用いて配合することができる。また、熱可塑性ポリエステルエラストマーを製造する際のエステル交換反応の前又は重縮合反応前のオリゴマー中に、添加及び混合することができる。
【実施例】
【００３９】
以下に実施例を示し、本発明をより具体的に説明するが、これに限定されるものではない。
（測定法）
伸長粘度測定：
ＡＲＥＳ−Ｇ２レオメーターのＥＶＦオプション（ＡＴテクノロジー社製）を用い、試験環境温度は試験温度１８０℃、回転数６ｒｐｍで試験を行なった。試験片はインジェクションで５ｍｍ×５５ｍｍ×１ｍｍｔを用意した。実際の成形を考慮し加熱後変形が終了するまでの最大時間である１秒後の伸張粘度を測定した。単位は、Ｐａ・ｓである。
【００４０】
メルトフローインデックス：
メルトインデックサＦ−Ｂ０１（東洋精機製）を用い、ＡＳＴＭ−Ｄ−１２３８法に準拠し、２１６０ｇ、２３０℃で測定した。単位は、ｇ／１０ｍｉｎである。
【００４１】
溶液粘度：
熱可塑性ポリエステルエラストマー０．０５ｇを２５ｍＬの混合溶媒（フェノール／テトラクロロエタン＝６０／４０）に溶かし、オストワルド粘度計を用いて３０℃で測定した。
【００４２】
高せん断速度時流動性：
射出成形機ＥＣ−１００Ｎ（東芝機械製）を用いて１ｍｍｔのスパイラルフローの金型を用い流動性を測定した。シリンダ温度は２４０℃、金型温度は４０℃、射出圧力は１６０ＭＰａとした。評価は２００ｍｍ以上の流動性で◎、１５０ｍｍから２００ｍｍ未満で○、１００ｍｍから１５０ｍｍ未満で△、１００ｍｍ未満を×とした。
【００４３】
成形品加熱時形状保持性：
射出成形機ＥＣ−１００Ｎ（東芝機械製）を用いて２００ｍｍ×２００ｍｍ×２．５ｍｍｔの成形品を成形した後、１５０℃環境温度下で１８０ｍｍ離れたブロックの上に置いた成形品のたわみを測定した。評価は５ｍｍ以下で◎、５ｍｍ超から１０ｍｍで○、１０ｍｍ超から１５ｍｍで△、１５ｍｍ超を×とした。
【００４４】
（熱可塑性ポリエステルエラストマー［Ａ］の作製）
熱可塑性ポリエステルエラストマーＡ１：
ジメチルテレフタレート（ＤＭＴ）３２０ｇ、１，４−ブタンジオール（ＢＤ）２６０ｇ、ポリテトラメチレングリコール（ＰＴＭＧ，数平均分子量１０００）４２０ｇ、イルガノックス−１３３０（チバジャパン社製）１．８ｇ、テトラブチルチタネート（ＴＢＴ）１．０ｇを４Ｌのオートクレーブに仕込み、室温から２２０℃まで３時間かけて昇温しエステル交換反応を行った。次いで缶内を徐々に減圧すると共に更に昇温し、４５分かけて２５０℃、１ｔｏｒｒ以下にして初期縮合反応を行った。さらに２５０℃、１ｔｏｒｒ以下の状態で溶液粘度が２．７となるまで重合反応を行い、ポリマーをペレット状に取り出した。
【００４５】
熱可塑性ポリエステルエラストマーＡ２：
ジメチルテレフタレート（ＤＭＴ）３２０ｇ、１，４−ブタンジオール（ＢＤ）２６０ｇ、ポリテトラメチレングリコール（ＰＴＭＧ，数平均分子量１０００）４２０ｇ、イルガノックス−１３３０（チバジャパン社製）１．８ｇ、テトラブチルチタネート（ＴＢＴ）１．０ｇを４Ｌのオートクレーブに仕込み、室温から２２０℃まで３時間かけて昇温しエステル交換反応を行った。次いで缶内を徐々に減圧すると共に更に昇温し、４５分かけて２５０℃、１ｔｏｒｒ以下にして初期縮合反応を行った。さらに２５０℃、１ｔｏｒｒ以下の状態で溶液粘度が２．５となるまで重合反応を行い、ポリマーをペレット状に取り出した。
【００４６】
熱可塑性ポリエステルエラストマーＡ３：
ジメチルテレフタレート（ＤＭＴ）３２０ｇ、１，４−ブタンジオール（ＢＤ）２６０ｇ、ポリテトラメチレングリコール（ＰＴＭＧ，数平均分子量１０００）４２０ｇ、イルガノックス−１３３０（チバジャパン社製）１．８ｇ、テトラブチルチタネート（ＴＢＴ）１．０ｇを４Ｌのオートクレーブに仕込み、室温から２２０℃まで３時間かけて昇温しエステル交換反応を行った。次いで缶内を徐々に減圧すると共に更に昇温し、４５分かけて２５０℃、１ｔｏｒｒ以下にして初期縮合反応を行った。さらに２５０℃、１ｔｏｒｒ以下の状態で溶液粘度が２．０となるまで重合反応を行い、ポリマーをペレット状に取り出した。
【００４７】
熱可塑性ポリエステルエラストマーＡ４：
ジメチルテレフタレート（ＤＭＴ）３２０ｇ、１，４−ブタンジオール（ＢＤ）２６０ｇ、ポリテトラメチレングリコール（ＰＴＭＧ，数平均分子量１０００）４２０ｇ、イルガノックス−１３３０（チバジャパン社製）１．８ｇ、テトラブチルチタネート（ＴＢＴ）１．０ｇを４Ｌのオートクレーブに仕込み、室温から２２０℃まで３時間かけて昇温しエステル交換反応を行った。次いで缶内を徐々に減圧すると共に更に昇温し、４５分かけて２５０℃、１ｔｏｒｒ以下にして初期縮合反応を行った。さらに２５０℃、１ｔｏｒｒ以下の状態で溶液粘度が３．０となるまで重合反応を行い、ポリマーをペレット状に取り出した。
【００４８】
（可塑剤［Ｂ１］）
本実施例で用いた可塑剤Ｂ１は、フタル酸ジ−２−エチルヘキシルを使用した。
（可塑剤［Ｂ２］）
本実施例で用いた可塑剤Ｂ２は、アジピン酸ジオクチルを使用した。
（可塑剤［Ｂ３］）
本実施例で用いた可塑剤Ｂ３は、トリメリット酸トリ２−エチルヘキシルを使用した。
（可塑剤［Ｂ４］）
本実施例で用いた可塑剤Ｂ４は、アセチルクエン酸トリブチルを使用した。
（可塑剤［Ｂ５］）
本実施例で用いた可塑剤Ｂ５は、セバシン酸ジオクチルを使用した。
【００４９】
（実施例１）
上記により得た熱可塑性ポリエステルエラストマーＡ１と、可塑剤Ｂ１をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００５０】
（実施例２）
上記により得た熱可塑性ポリエステルエラストマーＡ１と、可塑剤Ｂ１をＷ（Ｂ）／Ｗ（Ａ）＝０．０１とし、押出機内で溶融・混練後、冷水に通して冷却ストランド化により、ポリエステルエラストマー樹脂組成物を得た。各種測定・評価を行った。結果を表１、表２に記す。
【００５１】
（実施例３）
上記により得た熱可塑性ポリエステルエラストマーＡ１と、可塑剤Ｂ１をＷ（Ｂ）／Ｗ（Ａ）＝０．１とし、押出機内で溶融・混練後、冷水に通して冷却ストランド化により、ポリエステルエラストマー樹脂組成物を得た。各種測定・評価を行った。結果を表１、表２に記す。
【００５２】
（実施例４）
上記により得た熱可塑性ポリエステルエラストマーＡ１と、可塑剤Ｂ２をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００５３】
（実施例５）
上記により得た熱可塑性ポリエステルエラストマーＡ１と、可塑剤Ｂ３をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００５４】
（実施例６）
上記により得た熱可塑性ポリエステルエラストマーＡ２と、可塑剤Ｂ４をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００５５】
（実施例７）
上記により得た熱可塑性ポリエステルエラストマーＡ２と、可塑剤Ｂ５をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００５６】
（実施例８）
上記により得た熱可塑性ポリエステルエラストマーＡ２と、可塑剤Ｂ５をＷ（Ｂ）／Ｗ（Ａ）＝０．０２とし、押出機内で溶融・混練後、冷水に通して冷却ストランド化により、ポリエステルエラストマー樹脂組成物を得た。各種測定・評価を行った。結果を表１、表２に記す。
【００５７】
（実施例９）
上記により得た熱可塑性ポリエステルエラストマーＡ２と、可塑剤Ｂ５をＷ（Ｂ）／Ｗ（Ａ）＝０．０８とし、押出機内で溶融・混練後、冷水に通して冷却ストランド化により、ポリエステルエラストマー樹脂組成物を得た。各種測定・評価を行った。結果を表１、表２に記す。
【００５８】
（比較例１）
上記により得た熱可塑性ポリエステルエラストマーＡ１と、可塑剤Ｂ１をＷ（Ｂ）／Ｗ（Ａ）＝０．００５とし、押出機内で溶融・混練後、冷水に通して冷却ストランド化により、ポリエステルエラストマー樹脂組成物を得た。各種測定・評価を行った。結果を表１、表２に記す。
【００５９】
（比較例２）
上記により得た熱可塑性ポリエステルエラストマーＡ１と、可塑剤Ｂ１をＷ（Ｂ）／Ｗ（Ａ）＝０．１５とし、押出機内で溶融・混練後、冷水に通して冷却ストランド化により、ポリエステルエラストマー樹脂組成物を得た。各種測定・評価を行った。結果を表１、表２に記す。
【００６０】
（比較例３）
上記により得た熱可塑性ポリエステルエラストマーＡ３と、可塑剤Ｂ１をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００６１】
（比較例４）
上記により得た熱可塑性ポリエステルエラストマーＡ４と、可塑剤Ｂ１をＷ（Ｂ）／Ｗ（Ａ）＝０．０５とし、押出機内で溶融・混練後、冷水に通して冷却ストランド化により、ポリエステルエラストマー樹脂組成物を得た。各種測定・評価を行った。結果を表１、表２に記す。
【００６２】
【表１】
2011219724.tif 000002
【００６３】
【表２】
2011219724.tif 000003
【００６４】
実施例で得られたポリエステルエラストマー樹脂組成物は、高せん断速度時流動性と成形品加熱時形状保持性を両立するものであった。
【産業上の利用可能性】
【００６５】
本発明のポリエステルエラストマー樹脂組成物は、高粘度特性と低粘度特性の両立を達成しており、例えばインジェクションブロー成形に最適である。